(57)【特許請求の範囲】
【請求項１】
単糸繊度が１．２ｄｔｅｘ以下ポリアミド繊維において、糸条の１５％伸長時の応力が１．０〜１．５ｇｆ／デシテックス以下、開繊長５０ｍｍ未満のインターレース開繊部が全体の９９％以上、開繊長３０ｍｍ未満のインターレース開繊部が全体の８０％以上であることを特徴とする仮撚用ポリアミド繊維。
【請求項２】
請求項１記載の仮撚用ポリアミド繊維を仮撚加工して成る、タイツ用仮撚加工糸。
【発明の詳細な説明】
【技術分野】
【０００１】
本発明は、単糸繊度が１．２デシテックス以下の極細仮撚用ポリアミド繊維であり、仮撚加工を施すことにより、ソフト性に優れた仮撚捲縮糸を得ることができる仮撚用ポリアミド繊維に関するものである。
【背景技術】
【０００２】
ポリアミド繊維は機械的特性をはじめとして数多くの優れた特性を有していることから、衣料用途および産業資材用途に広く用いられている。衣料用途の中でも仮撚加工糸は織物、編物など用途が広く生産量もかなり多い。特に、単糸繊度が１．２デシテックス以下の極細仮撚加工糸は、布帛にしたとき、非常に柔らかな風合いが得られ、かつ保温性、吸水性も通常の単糸繊度の仮撚加工糸より向上するため、極細仮撚加工糸の市場要求は高まっている。したがって高品位な極細仮撚加工糸を安定して効率よく生産することが求められている。
【０００３】
上記のような仮撚用繊維を得る方法としては、例えば特許文献１には繊維の開繊長、および開繊長のばらつきを規定した繊維によって解決する方法が示されている。しかしながら、単糸繊度が１．２デシテックス以下の極細仮撚加工糸を生産する場合においては規定の開繊長では長すぎるため、前記のような各単糸がばらけ、引っかかりにより解じょ不良が生じ、工程不調や仮撚加工糸の品位の悪化につながる。
【０００４】
また、特許文献２にはインターレースを付与することにより製織工程の簡略化と品位の向上を実現できる方法が示されているが、これらは事実上２工程を要する製造プロセスを経て生産される繊維に関する方法であり、特に単糸繊度の細い品種に適用した場合、工程が増えればその分糸道ガイドや糸条同士の擦過が多くなるため品質上劣るという欠点がある。
【０００５】
また、特許文献３に記載の繊維では、インターレースは十分に与えられているが仮撚り加工性の点からは不十分であった。すなわち、特許文献３に記載の糸条をそのまま仮撚り加工した場合、仮撚り加工時の張力が大きく変動し、加工糸の染色斑や加工糸切れが発生してしまう問題が依然残されていた。
【特許文献１】特開２００２−１４６６３８
【特許文献２】特開２００７−１９７８７４
【特許文献３】特開２００６−２６５７４３
【発明の開示】
【発明が解決しようとする課題】
【０００６】
本発明はこれら従来技術が抱える問題点を解決すること、すなわち高品位な極細仮撚加工糸を与え得る仮撚用ポリアミド繊維およびこれを安定して生産する方法を提供すること、およびタイツ用に適した仮撚加工糸を提供することを課題とする。
【課題を解決するための手段】
【０００７】
上記課題は、下記構成を採用することにより解決される。
【０００８】
単糸繊度が１．２デシテックス以下ポリアミド繊維において、糸条の１５％伸長時の応力が１．０〜１．５ｇｆ／デシテックス以下、開繊長５０ｍｍ未満のインターレース開繊部が全体の９９%以上、開繊長３０mm未満のインターレース開繊部が全体の８0%以上であることを特徴とする仮撚用ポリアミド繊維。
【０００９】
上記の仮撚用ポリアミド繊維を仮撚加工して成る、タイツ用仮撚加工糸。
【００１０】
単糸繊度が１．２デシテックス以下のポリアミド繊維を製造する方法において、口金から溶融ポリマーを吐出し、それを冷却、収束した糸条を紡糸張力０．８ｇ／デシテックス以下で引き取りつつインターレースを付与することを特徴とする上記記載の仮撚用ポリアミド繊維の製造方法。
【発明の効果】
【００１１】
本発明により、高品位な極細仮撚加工糸を与え得る仮撚用ポリアミド繊維が得られるようになった。また、本発明により上記仮撚用ポリアミド繊維を安定して生産することができるようになった。さらに上記により得られた仮撚加工糸は、タイツ用として極めて適している。
【発明を実施するための最良の形態】
【００１２】
以下本発明を詳細に説明する。本発明のポリアミド繊維に使用されるポリアミドは、ポリアミドのホモポリマーまたはコポリマーであり、これらのポリアミドは、ラクタム、アミノカルボン酸あるいはジアミンとジカルボン酸との塩から形成されるアミド結合を有する溶融成形可能な重合体である。ポリアミドとしては、種々のポリアミドを使用することができ、特に限定されないが、繊維形成能および力学的特性の点でポリカプラミド（ナイロン６）、ポリヘキサメチレンアジパミド（ナイロン６６）が好ましい。これらナイロン６，ナイロン６６などのポリアミドのコポリマーとしては、２０モル％以下の割合で他のアミノカプロン酸、ラクタムなどを共重合したものが使用できる。また、本発明で使用するポリアミドはラクタム、アミノカルボン酸あるいはジアミンとジカルボン酸との塩から形成されるアミド結合を混合成分として含むものについても使用可能である。本発明におけるポリマーには本発明の目的を逸脱しない範囲で、主成分の他に第２，第３成分を共重合または混合してもよい。また、本発明におけるポリマーには各種の添加剤、たとえば、艶消剤、難燃剤、酸化防止剤、紫外線吸収剤、赤外線吸収剤、結晶核剤、螢光増白剤などを必要に応じて共重合または混合していてもよい。
【００１３】
本発明の仮撚用繊維の製造方法については特に限定はしないが、熱可塑性ポリマーを溶融し、口金からこれを吐出し、冷却風を吹き付けることによって糸条を冷却し、収束（すなわち油剤、インターレースノズルを付与）した後パッケージに巻き取る1工程法がコストの面から好ましい。  本発明の仮撚り用繊維は、一度巻き取られた後、次工程である仮撚り工程へと輸送され、繊維に捲縮を与えられたあと編み物、織物へと加工される。本発明の仮撚用繊維の仮撚り加工方法については特に限定はしないが、仮撚り用繊維パッケージから糸条を送り出し、ヒーター等により加熱した後、仮撚りディスク等により仮撚りを与えた後、仕上げ剤を付与して仮撚り加工糸パッケージを形成する。
【００１４】
本発明の仮撚用ポリアミド繊維生産方法の一例を、（図１）にしたがって具体的に説明する。（図１）は本発明に係る合成繊維の製造工程の一例を示す概略図である。
溶融された熱可塑性ポリマーを口金１から吐出し、口金下保温ゾーン２を通過させた後、チムニー３によって冷却風を吹き当てることにより室温まで冷却し糸条とする。給油装置４で給油するとともに集束し、インターレースノズル５でインターレースを付与し、引き取りローラー６、延伸ローラー７を通過し、ワインダー（巻取装置）８で巻き取る。尚、９は繊維フィラメント、１０は繊維製品パッケージである。糸条を冷却するに際し、単糸間の冷却斑を抑え糸条の長手方向の繊度斑を低減させる目的で（図２）のような整流板を付けた冷却装置１１が好ましく、さらに好ましくは（図３）のような糸条側面全方向から冷却できる冷却装置１２である。また、パッケージに巻き取る前に２組以上のローラーにより延伸しても良いが、この場合、延伸することにより付与されているインターレースがほどけてしまう事があるため、延伸倍率は低くするか、もしくは延伸後に再度インターレースを付与してもよい。
【００１５】
本発明のポリアミド繊維は、単糸繊度が１．２デシテックス以下であることが必要であり、好ましくは０．３〜０．８デシテックス以下である。単糸繊度が１．２デシテックスを越える場合は、糸条の剛性が高くなり所望するインターレースを得ることが困難となり、且つ仮撚加工したときに肌触りの良い繊維を得ることが困難となる。
【００１６】
本発明ではインターレースを十分付与するために、糸条が収束したあとの紡糸張力、インターレースノズルの設定圧及びエアー流量、延伸倍率をそれぞれ適正な値とする必要がある。
【００１７】
すなわち、糸条が収束した後の紡糸張力が高い場合、インターレースノズルでエアーを吹き付けても十分に繊維のフィラメントが開繊せず、結果十分なインターレースを付与することができなくなるため、糸条が収束したあとの紡糸張力は０．８ｇ／デシテックス以下が好ましく、より好ましくは０．３〜０．７ｇ／デシテックスい。この紡糸張力は引き取り速度、糸条の収束位置によってある調整することができる。すなわち引き取り速度が速く、また/もしくは、糸条の収束していない距離が長くなれば紡糸張力が高くなる。単糸繊度１．２デシテックス以下のポリアミド繊維においては引き取り速度４０００〜４６００ｍ／ｍｉｎに対して口金〜収束位置までの距離は１０００ｍｍ以下とすることで、紡糸張力を０．８ｇ／デシテックス以下とすることができる。
【００１８】
また、インターレースを付与する際の設定圧及びエアー流量も重要であり、十分な設定圧及びエアー流量が与えられない場合、繊維の開繊が少なくなり、インターレースの開繊部分の長さは長くなるため、設定圧及びエアー流量は好ましくは圧空圧０．３ＭＰａ流量８５Ｎｌ／分以上であり、好ましくは圧空圧０．３ＭＰａ流量８５Ｎｌ／分以上０．５ＭＰａ流量１１５Ｎｌ／分以下である。
【００１９】
また、インターレースを付与した繊維に強い張力をかけると、インターレースがほどけてしまうため、繊維の製造工程で強い張力をかけないようにすることが重要である。（図１）の様な製造プロセスでは糸条を延伸する工程において強い張力がかかる可能性がある。したがって、延伸倍率は低い方が好ましい。
本発明の繊維は開繊長５０ｍｍ未満のインターレース開繊部が全体の９９%以上、開繊長３０ｍｍ
未満のインターレース開繊部が全体の８０%以上となる開繊長分布である必要があり、好ましくは５ｍｍ以上３０ｍｍ未満のインターレース開繊部が全体の７５％以上である。開繊長５０ｍｍを超えるインターレース開繊部が多く分布していると、繊維を梱包、輸送、仮撚り工程での準備を行う過程において、ハ゜ッケーシ゛端面の繊維が擦れハ゜ッケーシ゛端面から単糸が垂れ下がったり、その単糸が切れて毛羽を発生させるため好ましくない。
【００２０】
また、開繊長３０ｍｍ未満のインターレース開繊部が８0％未満の場合、仮撚り加工時に仮撚加工時にクリールスタンドから仮撚機へ糸を送り込む際、解じょされている糸条同士が擦れ合い、そのために糸条の各単糸がばらけ、時には引っかかることでのドラムの解舒性が悪化し、輪抜けあるいはそれに起因する加工糸切れが発生するため好ましくない。
開繊長の測定方法は後述する。  
【００２１】
本発明では繊維の長手方向の繊度斑について、糸条繊度変動を示しており、染色時に糸条の太い部分が濃染となり、布帛の均染性が低下し外観を損ねるため小さい値である方が好ましい。特に糸条を特に仮撚加工を行うと染色時の濃淡差が大きく発現するためウースター斑は１．２％以下であることが好ましく。さらに好ましくは、１．０％以下である。ウースター斑を小さくする方法については特に限定はしないが、冷却風吹き出し装置に格子を付けることで冷却風を整流する方法や、糸条を外周および／または内周から円環状に冷却風を吹き付ける方法が好ましい。
【００２２】
また、この仮撚用ポリアミド繊維の伸度は５０〜７０％であることが好ましい。５０％未満の場合、長繊維の引張抵抗が高くなり、仮撚り加工において加撚される実撚り数少なくなるため、得られる加工糸に十分な捲縮が付与されない。一方７０％を超えると、加撚される実撚り数が過剰となり、得られた加工糸に毛羽が生じたり、強度が低下するため好ましくない。
【００２３】
また、得られた原糸を１５％伸長させたときの応力は１．０〜１．５ｇｆ／デシテックス以下である必要があり好ましくは１．１〜１．３ｇｆ／デシテックス以下である。１５％伸長時応力が１．０ｇｆ／デシテックス未満の場合、仮撚り加工時の張力が低くなりすぎ、加工糸切れや、加工張力変動が生じるため、加工糸の品位低下や、収率が悪化する。また、１５％伸長時応力が１．５ｇｆ／デシテックスより大きくなると、仮撚り加工を行う際、インターレース部に大きな張力が集中し、単糸切れを発生させ、工程通過性や、布帛の品位を低下させる。この際繊維を生産する工程において引き取り速度と、延伸倍率をそれぞれ適切な値とする必要がある。すなわち、引き取り速度が速くなると糸条の配向が進み、得られた繊維の伸長時の応力が高くなり、引き取り速度が遅くなると糸条の配向が進まないため得られた繊維の伸長時の応力が相対的に低いままである。また、延伸倍率についても延伸倍率を高くすると糸条の配向が進み、得られた繊維の伸長時の応力が高くなる。そこで、本発明の繊維を得るためには引き取り速度４０００〜５０００ｍ／ｍｉｎとし、延伸倍率は１．１０倍以下とすることが好ましい。  本発明のポリアミド繊維の単糸数は特に限定されるものではないが、単糸数２４本以上の糸条で解じょ性向上の効果が大きく、好ましく採用される。
【００２４】
本発明の仮撚用ポリアミド繊維の断面形状は特に限定されるものではなく、例えば，丸断面、偏平断面、レンズ型断面、三葉断面、マルチローバル断面、３〜８ヶの凸部と同数の凹部を有する異形断面、中空断面その他公知の異形断面でもよい。
【００２５】
上記の方法で得られた仮撚り用ポリアミド繊維は通常の方法で仮撚り加工を施され、タイツに編成される。すなわち仮撚り用繊維パッケージから３００〜８００ｍ／ｍｉｎで繊維を引き出し、１５０〜２００℃のヒーターにて０．０５〜０．５０ｓｅｃ加熱され、１．１〜１．２倍程度に延伸を行いながら延伸同時仮撚り加工を行う。この際、摩擦仮撚り具などを用いて延伸同時仮撚り加工を行う。その後、仮撚り加工糸の重量に対して１．０〜３．０％程度の油剤を付与する。また、油剤付与の前後で加工糸の収束性を向上する目的でインターレースを付与しても良い。このようにして得られたポリアミド仮撚り加工繊維は編み機によりタイツとなる。
【００２６】
本発明の仮撚り用ポリアミド゛繊維は均一に仮撚り加工がなされていることから見た目や、触感において優れたタイツを得ることができる。
【実施例】
【００２７】
以下、実施例により本発明を詳細に説明する。
実施例中の各特性値は次の方法にしたがって求めた。
A.繊度および単糸繊度
試料を枠周１．１２５ｍの検尺機にて２７デシテックス以下の品種は４００回巻、２８デシテックス以上の品種は２００回巻カセを作成し、熱風乾燥機にて乾燥後（１０５±２℃×６０分）天秤にてカセ重量を量り公定水分率を乗じた値から繊度を算出した。また、得られた繊度を糸条単糸数で割り返した値を単糸繊度とした。
B. 開繊長および開繊長の比率
ROTHSCHILD社製ＥＮＴＡＮＧＬＥＭＥＮＴ ＴＥＳＴＥＲ Ｒ−２０４０を用い、測定速度２．５ｍ／分、トリップテンションレベル１．２ｃＮ、トリップ後の次回針刺しまでの糸長０．５ｍとし、針刺部からトリップテンションレベル（１．２ｃＮ）に到達してトリップするまでの糸条長を開繊長と見なし２４０回繰り返し測定を行い、繰り返し測定回数に１０００を乗じた値を開繊長長さ（ｃｍ）の合計で除した値をインターレース数とした。また、得られたデータを５ｍｍ単位毎に弁別し、開繊長が５０ｍｍ未満である割合、開繊長が３０ｍｍ未満である割合、開繊長が５ｍｍ以上３０ｍｍ未満である割合を、下記式により求めた。
５０ｍｍ未満の開繊長比率（％）＝５０ｍｍ未満以下の開繊長の個数／測定回数×１００
３０ｍｍ未満の開繊長比率（％）＝３０ｍｍ未満以下の開繊長の個数／測定回数×１００
５ｍｍ以上３０ｍｍ未満の開繊長比率（％）＝
５ｍｍ以上３０ｍｍ未満以下の開繊長の個数／測定回数×１００
C.１５％伸長時応力
１５％伸長時応力はORIENTEC社製ＴＥＮＳＩＲＯＮ  ＲＰＣ−１２１０Ａを使用し、
つかみ間隔５０ｃｍで把持し、５０ｃｍ／ｍｉｎの引っ張り速度で伸長させ、５７．５ｃｍまで伸長させたときの張力を３回測定し、その平均値を繊維の繊度で割り返した値とした。
D.紡糸張力
口金から吐出された糸条が給油装置で給油されるとともに集束したあとの張力をTEK社製ＴＴＭ−１０１−Ｄにて口金から４ｍの位置で測定した。
E. ウースター斑
ウースター斑は、ＺＥＬＬＷＥＧＥＲ ＵＳＴＥＲ社のＵＳＴＥＲ ＴＥＳＴＥＲ ＵＴ−４を使用して糸速５０ｍ／分、S撚り、撚り数８０００ｒｐｍで３分間、１／２ｉｎｅｒｔで測定した。
F. 仮撚加工性
得られた繊維を仮撚加工した時の解じょ不良による解じょ切れ、仮撚り時の撚り切れを合計して加工糸切れを計算し、以下の３段階で判定した。
【００２８】
○・・・加工糸切れ10%未満
△・・・加工糸切れ10%以上、30%未満
×・・・加工糸切れ30%以上
G. 仮撚加工糸の品位
得られた繊維を加工してできた仮撚加工糸を筒編み、染色した布帛の柔らかさ、表面のなめらかさ、布帛の色の深みを目視および触感で判定し、以下の３段階で判定した。
【００２９】
○・・・良好（染色した布帛が柔らかく、表面がなめらかであり、布帛の色に深みがある）
△・・・やや不良（染色した布帛が柔らかく、表面がなめらかであるが、一部表面に傷があったり布帛の色が不均一）
×・・・不良（布帛表面に傷が多く、また、布帛が堅い）
実施例１
９８％硫酸相対粘度２．６３のナイロン６６を２８５℃で溶融後、溶融紡糸口金パックに供し、９８ホールの丸孔を持った口金孔から吐出し（吐出量＝２３．４ｇ／分）、冷却風で冷却し、口金面より８００ｍｍの位置で油剤を給油し集束させ、インターレースの付与を行いながら、４５５０ｍ／分で引き取り、延伸することなく４４００ｍ／分でパッケージに巻き取った。このときインターレースの付与は圧空圧０．３ＭＰａ流量８５Ｎｌ／分の圧空が供給されたインターレースノズルを介して行った。この製法により６０．５デシテックス、フィラメント数９８（単糸繊度＝０．６デシテックス）、開繊長５０ｍｍ以下の割合９９％、開繊長３０ｍｍ以下の割合８５％、１５％伸長時応力１．２ｇｆ／デシテックスのナイロン６６繊維を得た。また集束時の紡糸張力は０．６１ｇf／デシテックスであった。
【００３０】
実施例２
６８ホールの丸孔を持った口金孔から吐出し（吐出量＝１８．４ｇ／分）としたこと以外は実施例１と同様な方法で繊維を得た。この製法により４３．８デシテックス、フィラメント数６８（単糸繊度＝０．６デシテックス）開繊長５０ｍｍ以下の割合９９％、開繊長３０ｍｍ以下の割合８８％、１５％伸長時応力１．１ｇｆ／デシテックスのナイロン６６繊維を得た。また、集束時の紡糸張力は０．６２ｇｆ／デシテックスであった。
【００３１】
実施例３
インターレース付与を圧空圧０．４ＭＰａ流量１０５Ｎｌ／分の圧空が供給されたインターレースノズルで行い、４３６５ｍ／ｍｉｎ引き取った後１．0５倍に延伸したこと以外は実施例１と同様な方法で繊維を得た。この製法により６０．５デシテックス、フィラメント数９８（単糸繊度＝０．６デシテックス）、開繊長５０ｍｍ以下の割合９９％、開繊長３０ｍｍ以下の割合８３％、１５％伸長時応力１．３ｇｆ／デシテックスのナイロン６６繊維を得た。また、集束時の紡糸張力は０．５５ｇｆ／デシテックスであった。
【００３２】
実施例４
溶融紡糸口金パックを５０ホールの丸孔としたこと以外は実施例１と同様な方法で繊維を得た。この製法により６０．５デシテックス、フィラメント数５０（単糸繊度＝１．２デシテックス）、開繊長５０ｍｍ以下の割合９９％、開繊長３０ｍｍ以下の割合８４％、１５％伸長時応力１．１ｇｆ／デシテックスのナイロン６６繊維を得た。また、集束時の紡糸張力は０．５８ｇｆ／デシテックスであった。
【００３３】
実施例５
インターレース付与を圧空圧０．４ＭＰａ流量１０５Ｎｌ／分の圧空が供給されたインターレースノズルで行い、４３６５ｍ／ｍｉｎ引き取った後１．０９倍に延伸したこと以外は実施例１と同様な方法で繊維を得た。この製法により６０．５デシテックス、フィラメント数９８（単糸繊度＝０．６デシテックス）、開繊長５０ｍｍ以下の割合９９％、開繊長３０ｍｍ以下の割合８０％、１５％伸長時応力１．５ｇｆ／デシテックスのナイロン６６繊維を得た。また、集束時の紡糸張力は０．５２ｇｆ／デシテックスであった。
【００３４】
比較例１
インターレースノズルの圧空圧を０．１ＭＰａ流量４２Ｎｌ／分としたこと以外は実施例１と同様の製法で６０．５デシテックス、フィラメント数９８（単糸繊度＝０．６デシテックス）、開繊長５０ｍｍ以下の割合４６％、開繊長３０ｍｍ以下の割合１０％、１５％伸長時応力１．１ｇｆ／デシテックスのナイロン６６繊維を得た。また、集束時の紡糸張力は０．６１ｇｆ／デシテックスであった。
【００３５】
比較例２
繊維の収束位置を口金面から１４００ｍｍとしたこと以外は実施例１と同様の製法で６０．５デシテックス、フィラメント数９８（単糸繊度＝０．６デシテックス）開繊長５０ｍｍ以下の割合９３％、開繊長３０ｍｍ以下の割合８０％、１５％伸長時応力１．２ｇｆ／デシテックスのナイロン６６繊維を得た。また、集束時の紡糸張力は０．９０ｇｆ／デシテックスであった。
【００３６】
比較例３
繊維の収束位置を口金面から５００ｍｍとしたこと以外は実施例１と同様の製法で６０．５デシテックス、フィラメント数９８（単糸繊度＝０．６デシテックス）開繊長５０ｍｍ以下の割合９９％、開繊長３０ｍｍ以下の割合８３％、１５％伸長時応力０．９ｇｆ／デシテックスのナイロン６６繊維を得た。また、集束時の紡糸張力は０．５５ｇｆ／デシテックスであった。
【００３７】
比較例４
インターレース付与を圧空圧０．４ＭＰａ流量１０５Ｎｌ／分の圧空が供給されたインターレースノズルで行い、４０７０ｍ／ｍｉｎ引き取った後１．１５倍に延伸したこと以外は実施例１と同様な方法で繊維を得た。この製法により６０．５デシテックス、フィラメント数９８（単糸繊度＝０．６デシテックス）、開繊長５０ｍｍ以下の割合９９％、開繊長３０ｍｍ以下の割合８０％、１５％伸長時応力１．６ｇｆ／デシテックスのナイロン６６繊維を得た。また、集束時の紡糸張力は０．５０ｇｆ／デシテックスであった。
【００３８】
比較例５
溶融紡糸口金パックを４３ホールの丸孔としたこと以外は実施例１と同様な方法で繊維を得た。この製法により６０．５デシテックス、フィラメント数４３（単糸繊度＝１．４デシテックス）、開繊長５０ｍｍ以下の割合９９％、開繊長３０ｍｍ以下の割合８０％、１５％伸長時応力１．１ｇｆ／デシテックスのナイロン６６繊維を得た。また、集束時の紡糸張力は０．５３ｇｆ／デシテックスであった。
【００３９】
【表１】
0004983518.tif 000002
【図面の簡単な説明】
【００４０】
【図１】図１は本発明の仮撚用ポリアミド繊維生産方法の一例を表す図である。
【図２】図２は整流板を付けた冷却装置を表す図である。
【図３】図３は糸条側面全方向から冷却できる冷却装置を表す図である。
【符号の説明】
【００４１】
１  口金
２  口金下保温ゾーン
３  チムニー
４  給油装置
５  インターレースノズル
６  引き取りローラー
７  延伸ローラー
８  ワインダー（巻取装置）
９  繊維フィラメント
１０  繊維製品パッケージ
【図１】
0004983518.tif 000003
【図２】
0004983518.tif 000004
【図３】
0004983518.tif 000005